(57)【特許請求の範囲】
【請求項１】
ａ）所定の面積を有する体側に面する表面と、衣類に面する表面とを有するカバーと、
ｂ）該カバーの前記衣類に面する表面に隣接した吸収性コアと、
ｃ）前記カバーの前記体側に面する表面の表面積の約90パーセント未満に固定されるようになっているホットメルト感圧接着剤と、からなり、
前記接着剤は、Ａがモノビニル置換芳香族炭化水素であり、Ｂが共役ジエンのエラストマーブロックポリマーである、A-B-AブロックコポリマーとA-B-B-Aのブロックポリマーからなる群から選択され、前記接着剤の約20℃を基準にして、ラジアン/秒の周波数に対する流動学的性質タンジェントδのログ/ログスケール上でグラフ的にプロットすることにより形成された四角形ＡＢＣＤの内側に存在する約0.1ラジアン/秒から約1000ラジアン/秒の周波数で流動学的性質タンジェントδを有し、前記四角形ＡＢＣＤは約0.1ラジアン/秒の周波数で、点ＡおよびＤとしてそれぞれ約0.06と0.4の流動学的性質タンジェントδを有しており、約1000ラジアン/秒の周波数で、点ＢおよびＣとしてそれぞれ約0.1と約1.7の流動学的性質タンジェントδを有するものであることを特徴する吸収性物品。
【請求項２】
前記接着剤は、前記カバーの前記体側に面する表面積の約70％未満に固定されていることを特徴とする請求項１に記載の吸収性物品。
【請求項３】
前記接着剤は、前記カバーの前記体側に面する表面積の約20％未満に固定されていることを特徴とする請求項１に記載の吸収性物品。
【請求項４】
前記接着剤は、前記吸収性物品をほぼ等しい部分に二分割する軸線に対して対称であることを特徴とする請求項１に記載の吸収性物品。
【請求項５】
前記接着剤は、約50ミリメートル/分から約3500ミリメートル/分の剥離速度で約50グラムから約750グラムの範囲の剥離力を有することを特徴とする請求項４に記載の吸収性物品。
【請求項６】
前記接着剤は、それぞれが約0.03cm2から約20cm2の表面積と約0.01ミリメートルから約２ミリメートルの厚さを有する独立した接着部材からなる配列を含むことを特徴とする請求項１に記載の吸収性物品。
【請求項７】
ａ）所定の面積を有する体側に面する表面と、衣類に面する表面とを有するカバーと、
ｂ）該カバーの前記衣類に面する表面に隣接した吸収性コアと、
ｃ）前記カバーの前記体側に面する表面の表面積の約90パーセント未満に固定されるようになっているホットメルト感圧接着剤と、からなり、
前記接着剤は、該接着剤の約20℃を基準にして、ラジアン/秒の周波数に対する流動学的性質タンジェントδのログ/ログスケール上でグラフ的にプロットすることにより形成された四角形ＡＢＣＤの内側に存在する約0.1ラジアン/秒から約1000ラジアン/秒の周波数で流動学的性質タンジェントδを有し、前記四角形ＡＢＣＤは約0.1ラジアン/秒の周波数で、点ＡおよびＤとしてそれぞれ約0.06と0.4の流動学的性質タンジェントδを有し、約1000ラジアン/秒の周波数で、点BおよびＣとしてそれぞれ約0.1と約1.7の流動学的性質タンジェントδを有しており、前記接着剤は、約1000ラジアン/秒以上の第一次遷移周波数ピークを有するものであることを特徴する吸収性物品。
【請求項８】
ａ）所定の面積を有する体側に面する表面と、衣類に面する表面とを有するカバーと、
ｂ）該カバーの前記衣類に面する表面に隣接した吸収性コアと、
ｃ）前記カバーの前記体側に面する表面の表面積の約90パーセント未満に固定されるようになっているホットメルト感圧接着剤と、からなり、
前記接着剤は、該接着剤の約20℃を基準にして、ラジアン/秒の周波数に対する流動学的性質タンジェントδのログ/ログスケール上でグラフ的にプロットすることにより形成された四角形ＡＢＣＤの内側に存在する約0.1ラジアン/秒から約1000ラジアン/秒の周波数で流動学的性質タンジェットδを有し、前記四角形ＡＢＣＤは約0.1ラジアン/秒の周波数で、点ＡおよびＤとしてそれぞれ約0.06と0.4の流動学的性質タンジェットδを有しており、約1000ラジアン/秒の周波数で、点ＢおよびＣとしてそれぞれ約0.1と約1.7の流動学的性質タンジェットδを有しており、前記接着剤は、前記四角形ＡＢＣＤ内に第二次遷移周波数ピーク及び約1000ラジアン/秒を超える周波数の第一次遷移周波数ピークを有し、該第一次遷移周波数ピーク及び第二次遷移周波数ピークは振幅により決定され、第一次遷移周波数ピークがより大きな振幅を有することを特徴する吸収性物品。
【請求項９】
ａ）所定の面積を有する体側に面する表面と、衣類に面する表面とを有するカバーと、
ｂ）該カバーの前記衣類に面する表面に隣接した吸収性コアと、
ｃ）前記カバーの前記体側に面する表面の表面積の少なくとも約90パーセントに固定されるようになっているホットメルト感圧接着剤と、からなり、
前記接着剤は、スチレン−ブタジエン−スチレン、スチレン−イソプレン−スチレン、スチレン−エチレンプロピレン−スチレン、スチレン−エチレンブチレン−スチレンおよびスチレン−エチレンプロピレン−スチレン−エチレンプロピレンからなるブロックコポリマーからなる類から選択されており、該接着剤の約20℃を基準にして、ラジアン/秒の周波数に対する流動学的性質タンジェントδのログ/ログスケール上でグラフ的にプロットすることにより形成された四角形ABCDの内側に存在する約0.1ラジアン/秒から約1000ラジアン/秒の周波数で流動学的性質タンジェントδを有し、前記四角形ＡＢＣＤは約0.1ラジアン/秒の周波数で、点ＡおよびＤとしてそれぞれ約0.06と0.4の流動学的性質タンジェントδを有しており、約1000ラジアン/秒の周波数で、点ＢおよびＣとしてそれぞれ約0.1と約1.7の流動学的性質タンジェントδを有しており、前記接着剤は、前記四角形ＡＢＣＤ内に第二次遷移周波数ピーク及び約1000ラジアン/秒を超える周波数の第一次遷移周波数ピークを有し、該第一次遷移周波数ピーク及び第二次遷移周波数ピークは振幅により決定され、第一次遷移周波数ピークがより大きな振幅を有することを特徴する吸収性物品。
【発明の詳細な説明】
発明の分野
本発明は、着用者の皮膚に近接して配置された接着剤を有する使い捨て吸収性物品に関する。より詳細には、本発明は、用品の体側の表面に存在する支持用接着剤を有する月経用物品に関する。
本発明の背景
生理排泄物、尿、便等のような体液を吸収するように構成された、全種類の様々な外部配置式使い捨て吸収性物品が、よく知られている。本発明の記載を簡潔にするために、このような物品は、本明細書において集合的に生理用ナプキンとする。本分野の当業者であれば、これらの構造における差を理解し、これらの別の構造に対する本発明の適用性を理解できる。
使用時における生理用ナプキンの固定は、多くの場合生理用ナプキンを感圧接着剤によって着用者の下着に取り付けることによって達成される。生理用ナプキンを下着に固定することは多くの欠点を表す。１つの欠点は、接着剤が下着の内面にあまりにも強く接着しすぎて、残差を残すことである。別の欠点は、ナプキンが、着用者の身体の動きに伴うよりも下着とともに動こうとすることである。このために、密着性が低下し、流体の漏れの範囲、刺激、摩擦および付け心地の悪さが増すことになる。
過去において、生理用ナプキンを着用者に接着させる試みがなされてきた。しかしながら、生理用ナプキンは、接着剤が着用者の陰毛および敏感な外陰部に接触して配置されることを避けようとするために十分に大きなものであった。これは、生理用ナプキンを着用者に固定する際に、従来の技術では、様々な外科用途に用いられる種類の接着剤を用いることを教唆しているからである。これらの接着剤をはがすことは、一般的に着用者に対して急激な痛みおよび付け心地の悪さをおこす原因になる。従って、このような敏感な領域を避けることが望まれてきた。
このために、着用するのに心地よく、別個になっており、使用中に安全な感触を着用者に与え、取り外す際に心地の悪さを生じさせないような、着用者の身体に固定できる生理用ナプキンを有することが望まれる。
発明の概要
簡潔にいえば、本発明は、着用者の身体に近接して配置されるように設計された少なくとも１つの表面、すなわち体側に面する表面を備えた吸収性コアと、体側に面する表面に固定された感圧接着剤と、を有する吸収性物品に関する。接着剤はホットメルト接着剤であるのが好ましい。本発明に関する接着剤は、２０℃を基準にして、０．１ラジアン／秒の周波数で約０．０１から約０．６、好ましくは約０．０６から約０．４８の範囲のタンジェントデルタ（δ）で、１０００ラジアン／秒の周波数で約０．１０から約１．７、好ましくは約０．２０から約１．５の範囲のタンジェントδの流動学的性質を有する。本発明の好ましい実施例において、吸収性物品はカバーを含んでおり、接着剤がカバーの体側面に固定されている。
本発明の主な目的は、着用者の体に接着剤で取り付けられる吸収性物品を提供することである。本発明のより詳細な目的は、生理用ナプキンを着用者に固定するための特定の流動学的性質を有する１つか２つ以上の接着剤を使用する生理用ナプキンを提供することである。
本発明の別の目的は、付け心地が良く、着用者に痛みまたは心地の悪さを殆どあるいは全く与えない状態で容易に取り外すことのできる生理用ナプキンを提供することである。
本発明の別の目的および利点は、以下の記載および図面を参照すれば本分野の当業者であればより明白になるであろう。
【図面の簡単な説明】
図１は、本発明の１実施例を表す吸収性物品の上部平面図である。
図２は、図１の線２−２に沿った横断面図である。
図３は、ナショナルスターチ接着剤３４−５５１６に関する、周波数（ラジアン／秒）、対２０℃を基準にする流動学的性質タンジェントδの時間−温度の重なり合ったプロットのグラフである。
図４は、ナショナルスターチ接着剤７０−９９０８に関する、周波数（ラジアン／秒）、対２０℃を基準とする流動学的性質タンジェントδの時間−温度の重なり合ったプロットのグラフである。
図５は、ファインドリー接着剤Ｈ２２９２Ｈに関する、周波数（ラジアン／秒）、対２０℃を基準とする流動学的性質タンジェントδの時間−温度の重なり合ったプロットのグラフである。
図６は、本発明に関するナショナルスターチ接着剤７６５９−４２−３に関する、周波数（ラジアン／秒）、対２０℃を基準とする流動学的性質タンジェントδの時間−温度の重なり合ったプロットのグラフである。
図７は、本発明に関するナショナルスターチ接着剤８１１１−６０−４に関する、周波数（ラジアン／秒）、対２０℃を基準とする流動学的性質タンジェントδの時間−温度の重なり合ったプロットのグラフである。
図８は、本発明に関するナショナルスターチ接着剤８１１１−６９−２に関する、周波数（ラジアン／秒）、対２０℃を基準とする流動学的性質タンジェントδの時間−温度の重なり合ったプロットのグラフである。
図９は、本発明に関するナショナルスターチ接着剤７６５９−４１−３に関する、周波数（ラジアン／秒）、対２０℃を基準とする流動学的性質タンジェントδの時間−温度の重なり合ったプロットのグラフである。
図１０は、四角形ＡＢＣＤを表す周波数（ラジアン／秒）、対流動学的性質タンジェントδのプロットのグラフである。
好ましい実施例の詳細な記載
本発明は、一般的に感圧接着剤、好ましくはホットメルト感圧接着剤によって着用者の身体に固定される使い捨て捨て吸収性物品に関する。記載の便宜上、本発明は、生理用用品、すなわち生理用ナプキンに適用されるものとして記載するが、これに限定されるものではない。本明細書に用いるように、“生理用ナプキン”とは、女性により外陰領域に近接して着用され、血液、月経排泄物、尿のような身体から排出される様々な排泄物を吸収し含むようになっている物品のことをいう。生理用ナプキンは、一回の使用で廃棄されるものである。女性着用者の唇陰前庭の部分的に内部に、および部分的に外部に存在する唇陰用用品が本発明の範囲内にある。本発明は、おむつ、失禁用用品等のような別の吸収性物品に用いてもよいことがわかる。
図面を参照すると、理解しやすくするために、同一の符合は、異なる図と実施例において同じ部分を表す。図１と図２を参照すると、生理用ナプキン１０の１実施例が示されている。全体的にレース用トラック形状を有するものとして示されているが、生理用ナプキン１０は、本分野の当業者によく知られているような様々な形状を有することができる。例えば、砂時計形、楕円形等がある。最も基本的な実施例において、生理用ナプキン１０は、１対の長手方向の側部１２および１４と、横方向の端部１６、１８、吸収性コア２０および体側接着剤２２とを有する。生理用ナプキン１０は、着用者の人体に近接して配置されるようになっている少なくとも１つの主表面２４を有する。すなわち主表面２４は柔軟で液体透過性である。体側面２４から離れて配置されているのは液体不透過性バッフル２６である。
吸収性コア２０は、圧縮可能な、心地の良い、着用者の皮膚に対し刺激が少なく、尿、月経、血液等のような人体からの排泄物を吸収し含むことのできる材料であればよい。好ましくは、吸収性コア２０は、使用時に濡れても一体性を維持するのが好ましい。吸収性コア２０は、異なる形状に製造でき、使い捨て物品の分野において公知の様々な液体吸収性材料から製造できる。例えば、セルロース繊維、木材パルプ、再生セルロースまたは綿繊維のような吸収性材料を使用できる。このような繊維は、化学的にまたは物理的に変性されてもよい。吸収性コア２０は、親水性発泡材、親水性ポリマーのような天然および合成の双方の別の材料との組合せにおいて上述の繊維を含んでいればよい。木材パルプは、安値であることと容易に入手可能であることのために、主として選択される材料となることが多い。吸収性コア２０は、ティッシュ、布地、またはセルロース繊維から作られるような薄い吸収性層を含んでいてもよい。吸収性コア２０は、本分野において公知の１つか、２つ以上の超吸収性材料を含むこともできる。“超吸収性材料”とは、乾燥状態において親水コロイド粒子の重量の少なくとも１０倍、好ましくは乾燥重量の約１５から７０倍の量の水を吸収できる親水コロイド材料を意味する。このような材料については、ニング他に１９９３年９月２１日に付与された米国特許第５、２４７、０７２号に記載されており、本発明は、この先行技術を引用し、この特許明細書の記述を本明細書の記述の一部とする。
一般的に液体不透過性のバッフル２６は、液体の通路をブロックしながら、空気と水蒸気の通路を外面に対して形成できるように設計できる。バッフル２６は、ポリエチレン、ポリプロビレン、セロファン、またはフィルム／不織積層等のような１つか、２つ以上のポリマーフィルムから形成されていればよい。バッフル２６は、液体不透過性になるように処理されたり、コーティングされた液体透過性材料から構成できる。
図２を参照すると、生理用ナプキン１０が、体側面２４を有する液体透過性カバー２８を含む。カバー２８は吸収性コア２０に近接して配置されている。着用者の身体に接触するように設計されているカバー２８は、吸収性コアに流体が移動できるように孔が形成された様々なポリマーフィルムまたは体液が容易に浸透する天然または合成材料から製造された織り繊維または不織繊維またはストランドから形成できる。ポリエチレンまたはポリプロピレンから形成された熱可塑性ポリマーフィルムが好ましい。別の許容可能なカバーは、フィルムと繊維基材とを積層することによって形成してもよい。体液が吸収性コア２０に下降して浸透されることができる速さを増大させるためにカバー２８を穿孔したりあるいはエンボス加工（図示せず）するのも有益である。
体側接着剤２２は、接着剤が存在しない面積を広く残すように、小さな別個のドット、すなわち接着部材３０の、開いたほぼ長方形のパターンでカバー２８に近接して配置されている。接着部材３０の表面積は、約０．０３平方センチメートル（ｃｍ2）から約２０ｃｍ2であり、好ましくは約０．１５ｃｍ2から約１５ｃｍ2である。カバー２８の体側面の２４から計測されるように、接着部材３０は約０．０１ミリメートルから約２ミリメートルの厚さを有することができる。図１のドットパターンは、ほぼ少なくとも、所望の結果を達成するのに十分な接着力を得、剥がすとき十分な心地良さを与えるのに必要とされるだけの体側接着剤２２を含む。一般的に、接着剤２２が体側面２４の面積の約９０％未満に固定されており、好ましくは、少なくとも約７０％未満の面積であり、最も好ましくは約２０％未満の面積に固定される。
適当な接着剤パターンが、体側面２４上に必要とされる接着剤２２の濃度と一致し、生理用ナプキン１０に必要とされる吸収量を保持できる場合には、接着剤２２を生理用ナプキン１０の体側面２４に塗布するのにいかなる接着パターンを選択してもよいことがわかる。例えば、接着剤パターンは、接着繊維またはこれらの組合せの間で塞がっていない隙間を有する、長手方向、または横方向に配向した網状ウェブの卵形、らせん状、の様々な線形または非線形の配列とできる。“開いた”とは、接着剤が、生理用ナプキン１０の１つか２つ以上の横方向の端部１６または１８を実質的にカバーしない断続的または連続的なパターンを有することができることをいう。一方、“閉じた”とは、接着剤が吸収性コア２０を囲むことをいう。接着剤２２のパターンが吸収性コア２０の形状にほぼ対応しているのが好ましい。接着剤２２は、生理用ナプキン１０を２等分し、生理用ナプキン１０をほぼ等しい部分に分割する軸線に対し対称的であるパターンで付与されるのが好ましい。これによって、着用者が生理用ナプキン１０を着用するときバランスのとれた感触を着用者に与えることになる。生理用ナプキン１０が身体から取り除かれるとき、これに伴う付け心地の悪さが減少させることにもなる。
接着剤２２は、本分野に公知の技術により体側面２４に付与できる。例えば、１９９１年２月２６日、ケラー他に付与され、本件出願人に譲渡された米国特許第４、９９５、３３３号に記載されているように、スクリーン印刷法、すなわち１つか２つ以上のノズルから体側面２４に押し出す方法があるが、本発明は、これを引用し、この文献の記述を本明細書の記述の一部とする。
本発明に従って堆積された接着剤は、感圧接着剤、好ましくはホットメルト接着剤であればいかなるものでもよく、以下に記載する特定の流動学的性質を有する。適当な接着剤は、Ａ−Ｂ−Ａブロックコポリマー、Ａ−Ｂ−Ｂ−Ａブロックコポリマーを含んでおり、Ａは、モノビニル置換芳香族炭化水素のブロックコポリマーであり、Ｂは、共役ジエンのエラストマーブロックポリマーである。接着剤の流動学的な分析は、ポリマーの粘弾性の特性を求める方法である。さらに、ポリマー流動学的およびこれらの計測の説明が、ジョン・Ｄ．フェリー，ジョン・ウィリー・アンド・サンの第３版、頁２６４−２８０（１９８０）の“ポリマーの粘弾性特性”とマン、フュ、テセによる接着科学技術ジャーナルの第３巻第７のページ５５１−５７０（１９８９）の“粘弾性および接着機能によるトリブロックコポリマー粘着性樹脂相互作用の研究”およびＡＳＴＭ−Ｄ  ４４０−８４の試験手順に記載されており、本発明は、この先行技術を引用し、この特許明細書の記述を本明細書の記述の一部とする。接着剤が、約０．１ラジアン／秒の周波数で、約０．０１から約０．６および好ましくは約０．０６から約０．４８で、最も好ましくは約０．０６から約０．４０の範囲のタンジェントδ（２０℃を基準にして）で、約１０００ラジアン／秒の周波数で、約０．１から約１．７、好ましくは約０．２０から約１．５で、最も好ましくは約０．６から約１．５のタンジェントδの流動学的特性を有するのが本発明に重要である。
好ましい接着剤は、図１０に見られるように約０．１ラジアン／秒から約１０００ラジアン／秒の範囲の間の四角形ＡＢＣＤ内のタンジェントδを有する。四角形ＡＢＣＤを形成する辺は、点Ａ、Ｄ、ＢおよびＣをプロットすることによって、最低および最高周波数、すなわち０．１ラジアン／秒および１０００ラジアン／秒のそれぞれにおいて上述に記載したタンジェントδの極めて重要な範囲を決定する。一般的に、四角形ＡＢＣＤの外側のタンジェントδを有する接着剤は、生理用ナプキン１０を着用者に対し支持するのには不十分な接着力となり、生理用ナプキン１０を心地よくはがすことができない。例えば、図１０を参照すると、約０．１から約１００ラジアン／秒の周波数で線ＡＢの下側のタンジェントδの値を有する接着剤は、生理用ナプキン１０を身体に最初に接着したり、短時間で付着させるには、十分な流れと浸潤特性に欠けている。約１５０から約１０００ラジアン／秒の周波数における線ＡＢ以下のタンジェントδを有する接着剤は、生理用ナプキン１０を使用時に着用者の身体に固定して心地良く取り付けるのに十分な接着力に欠ける。
さらに、約０．１ラジアン／秒から約１００ラジアン／秒の周波数において線ＣＤを越えるタンジェントδを有する接着剤は、保存、使用および除去時に生理用ナプキン１０上の所定の場所に残したままにするのに十分な接着強度に欠ける。約１５０から約１０００ラジアン／秒の周波数における線ＣＤを越えるタンジェントδを有する接着剤は、汚れた生理用ナプキン１０の剥離時に心地悪さの原因となる。
特に、好ましい接着剤は、四角形ＡＢＣＤ内の二次遷移周波数ピークと、図６から図９に見られるように約１０００ラジアン／秒以上の周波数時の第一次遷移周波数ピークを有する。“第一次遷移周波数”と“第二次遷移周波数”のピークは振幅により求められる。より大きい振幅を有するピークが周波数掃引の発生とは関係ない第一次ピークである。ピークが、ログ／ログスケール上で約０．００１および１０7ラジアン／秒の周波数の間の時間−温度の重ね合わされたマスター曲線を用いて接着剤２２の周波数（ラジアン／秒）対タンジェントδを  ２０℃を基準にして）グラフ的にプロットすることによって求められる。これらの曲線は、ニュージャージ州０８８５４のピスケテウェイの１  ポスムタウンロードに在住のリーアメトリック社により入手可能なリーアメトリック・ダイナミック・スペクトロメーター（ＲＤＳ  ＩＩ  Ｅ）を用いて求められる。タンジェントδに関する流動学的な量は、いかなる基材上にも取り付けられていない、約２ミリメートルから約３ミリメートルの厚さを有する大量の接着剤サンプル上で計測される。接着剤が２５ミリメートルの直径の円形に切断され、リーオメリック・ダイナミック・スペクトロメータの２つの２５ミリメートルの平行なプレート固定具の間に配置された。通常の力計測器がわずかな変形を表すまで、上側のプラテンがサンプル上に下降した。サンプルを、分析前まで、選択させた試験温度で平衡化することができた。ミニコンピュータが、１％のピーク間の剪断歪をサンプルに加えることを制御する。この剪断歪を与えることの周波数がラジアン／秒の０．１秒の単位に制御できる。損失したタンジェント（タンジェントδ）の値が幾何的な要因、トルク信号のピーク間の振幅およびトルク出力波の位相ラグから計算される。一般的に、リーオメトリックス社により入手可能なＲＨＩＯのソフトウェアを用いるコンピュータが、装置の作動を制御し、公知の技術を用いて時間−温度重ね合わせに関する値を計算するのに用いられる。
周波数掃引が、−６０℃から１２０℃まで１０°ずつ高くすることによって約０．１ラジアン／秒から１００ラジアン／秒の間で行なわれる。リーオノソフトウェアが２０℃の基準温度に対する曲線をシフトする。これらシフトされた曲線から、“マスタ曲線”が作り出される。
接着剤は、スチレンブタジエン、ポリイソブチレン、ポリブタジエン、およびポリイソピレンのようなゴムベース接着剤、ポリビニールアルコール、ポリビニールアセテート、およびメチルセルロースのような水溶性接着剤、好ましくは、スチレン−ブタジエン−スチレン、スチレン−イソピレン−スチレン、スチレン−エチレンプロピレン−スチレン、スチレン−エチレンブチレン−スチレンのブロックコポリマーおよびスチレン−エチレンプロピレン−スチレン−エチレンプロピレンのようなテトラブロックコポリマーのブロックコポリマーからなるホットメルト接着剤とできる。接着剤に組み込まれるのは適当な粘着性樹脂であり、適当な場合にはオイルでもよい。このような接着剤は、ウィスコンス州５３２２６、ワウアトサ、ウオータタウンプランクロード在住のファインドリー・アドヘシプと、ニュージャージ州０８８０７−３３００、ブリッジウオータ、Ｐ．Ｏ．ボックス６５００、１０ファインダーアベニュー在住のナショナル・スターチ・アンド・ケミカル・カンパニーから入手可能である。
例えばエチレンアミンのような粘着剤と組み合わされたビニールアセテート−２−エチル−ヘキシル−アクリレートのようなポリアクリレートコポリマーを用いることができるが、これら接着剤は極めて強く、一般的に生理用ナプキン１０を剥がす際に相当の心地悪さを与える原因となるために、好ましくない。さらに生理用ナプキン１０がはずされるとき、アクリレート接着剤は、着用者に接着剤の残差を残すことになる。
本発明は、以下の例からより明白に理解でき、これらは例にすぎないものであり、本発明の範囲を制限するものではない。
比較例Ａ−Ｃ
ナショナルスターチ３４−５５１６、ナショナルスターチ７０−９９０８、およびファインドリーＨ２２９２Ｈの３つの接着剤が粘弾性特性、タンジェントδ、剥離強度、および快適さに関して分析された。
図３から５は、これらの各接着剤に関して２０℃を基準にして、頻度すなわち周波数（ラジカル／秒）、対粘弾性特性タンジェントδのグラフプロットである。各グラフプロットから見られるように、これらの接着剤は、敏感な外陰部領域に接触するには適さない。
剥離強度のデータが、以下の接着剤試験積層を準備することによって得られた。
接着剤が、シリコンコーティングの剥離ペーパのような基材にコーティングされた。試験を実施するために用いられた接着剤パターンは、基材の長手方向の軸線に平行に延びる、各ほぼ６ｍｍの幅の接着剤の２つのラインであった。接着剤のラインは、約３８ｍｍの間隔があけられており、積層の中央から等距離であった。接着剤は、本分野において公知の技術を用いて基材上にスロットコーティングされた。次いで、接着剤／基材が、スパンボンドポリプロピレンの不織材料と接触した。スパンボンドの基本重量は、０．６オンス／平方ヤードであった。基材／スパンボンド積層には加熱ニップローラから約３５ポンドから約８０ポンド／平方インチゲージ（ｐｓｉｇ）の範囲の圧力がかけられ、接着剤をスパンボンド材料層上に適切に移すことを確実にした。ニップの温度は、約２５℃から約１５０℃の範囲であった。スパンボンドに含浸した全接着剤は、約２６３グラム／平方メートルであった。接着剤によりカバーされた表面積は、ほぼ１６から２５％であった。次いで基材が取り除かれて、接着剤積層が剥離強度に関して試験された。
接着剤の剥離強度は、以下に記載する感圧テープカウンサル１８０°剥離抵抗試験（ＰＳＴＣ−１）を変形したものを用いて求められた。ＰＳＴＣ−１は、イリノイ州６０６１１−４２６７、シカゴ、４０１  ノースミシガン在住の感圧テープカウンサルから入手可能な試験方法の第１０版のページ２３により詳細に記載されている。本発明は、この先行技術を引用し、この文献の記述を本明細書の記述の一部とし、これの一部を製造した。剥離接着剤値は、以下の手順に従って求められた。
約１３ミリメートル幅の両面接着テープが、幅が約１００ミリメートルで長さが約１５２ｍｍの大きさを有するステンレス鋼の試験プレートの上部および底部の端部に固定された。接着テープは、ミネソタ州セントポールに在住の３Ｍ社から入手可能な３Ｍ＃６６５であった。０．０５ミリメートルの厚さで、雄形にエンボス加工されたポリエチレンフィルムが、試験表面として雄形にエンボス加工された側面を備えた両面テープに固定された。ポリエチレンフィルムは、ジョージア州、ワシントンに在住のエディソンプラスチックから入手可能である。スパンボンドの一端、すなわち前縁となる端部が非伸縮性の材料の主ストリップにしっかりと固定された。主ストリップは接着剤の剥離強度よりも強くなければならない。試験サンプルが、２０４３グラムの機械ローラ（オハイオ州、メントールのケミサルタント・インターナショナルから入手可能な）でポリエチレンフィルム上に圧縮された。次いで、１８０°の剥離が、ＭＮ５４２４、ミネアポリス、在住のＭＴＳ社により入手可能なマテリアルズ・テスト・システム・モデル８１０上で直ちに実行された。試験見本をテスターに配置すると、テスターのジョーが、最初１７．７８ｃｍ離れて設定された。固定されていない主ストリップが静止ジョーの位置の後方に延びる状態で、スチール試験パネルが静止ジョー（１．２７ｃｍ）に固定された。次いで、主ストリップが、テスターの可動ジョー内の中央に配置されて、折り曲げられて、クランプ加工された。テスターが１８０°の剥離試験を実施するように作動した。可動ジョーが全距離で２０．３２ｃｍ進行し、接着剤が中間の１０．１６ｃｍ内で試験された。ＭＴＳは、マイクロプロフィラーモデル４５８．９１を用いて剥離速度を制御するようにプログラムできた。
３つの接着剤の剥離強度が上述の手順に従って試験された。その結果が、以下の表Ａに記載されている。
0003947564.tif 000002
快適性のデータが５人の被検者に接着剤を試験することによって得られた。各被検者の前腕上の体毛の平均密度が、約６から約２０本／平方センチメートルであった。各被検者は、各前腕上の２つの接着剤試験部材を配置した。
各接着部材が試験接着剤でコーティングされた基材スロットから構成された。基材が、スパンボンドポリプロピレンの６３．５ミリメートル（２．５インチ）幅の不織材料から構成された。試験接着剤が本分野において公知の技術を用いて２つの６ミリメートル（１／４インチ）幅のストリップで基材上にスポットコーティングされた。試験接着剤ストリップが３８．１ミリメートル（１．５インチ）だけ間隔があけられた。接着剤ストリップは基材の長さまで延ばされた。第１の接着部材は、１２７ミリメートル（５インチ）の長さを有しており、第２の接着部材の長さは約５１ミリメートル（２インチ）であった。
第１の接着部材が、手の平を下方に静止させ、接着部材の長手方向の中心線を前腕の長手方向の軸線に平行にして見られるように、被検者の前腕の上側部分上に配置された。第２の接着部材が同様に被検者の前腕の下側部分に配置された。各接着部材が、約８ポンド以下の力で被検者の前腕上に押しつけられた。
接着剤が、初期の粘着性と快適性に関して試験され、接着部材を前腕から剥がすことによって２時間後に再び試験された。
上述に記載した手順に従った接着剤の快適さを評価する被検者は、剥がす際に３つのこれらの接着剤は過度の不快感を有するものと判定した。
例１−４
ナショナルスターチ７６５９−４２−３、ナショナルスターチ８１１−６０−４、ナショナルスターチ８１１１−６９−２およびナショナルスターチ７６５９−４１−３の別の接着剤が、粘弾性特性タンジェントδ、剥離強度、および快適さに関して、例Ａ−Ｃについて上述に記載したように分析された。図６、９は、これらの各接着剤に関して２０℃を基準にして周波数対タンジェントδのグラフ的プロットである。各グラフプロットからわかるように、これらの接着剤は、敏感な外陰部領域に接触できる。
これらの接着剤の剥離強度が、例Ａ−Ｃに関し、上述に記載した手順に従って試験された。この結果が、以下の表１に示されている。
0003947564.tif 000003
上述に記載した手順に従った接着剤の快適さを評価する被検者は、剥がす際に３つのこれらの接着剤は過度の不快感を有さないと判定した。
上述の試験から、吸収性物品に関する剥離速度に対応する周波数領域において低いタンジェントδを有するのが重要であることがわかる。本発明は、特定の実施例に関して記載してきたが、多くの変更例、変形例および変化例が、上述の記載から本分野の当業者に明白であることがわかる。従って、本発明は、請求の範囲の精神と範囲内にある変更例、変形例および変化例を含むものである。
【図１】
0003947564.tif 000004
【図２】
0003947564.tif 000005
【図３】
0003947564.tif 000006
【図４】
0003947564.tif 000007
【図５】
0003947564.tif 000008
【図６】
0003947564.tif 000009
【図７】
0003947564.tif 000010
【図８】
0003947564.tif 000011
【図９】
0003947564.tif 000012
【図１０】
0003947564.tif 000013